(57)【要約】【課題】単層で配列された導電粒子を有する多層構造の異方性導電フィルムにおいて、良好な接続信頼性、良好な絶縁性、及び良好な導電粒子捕捉率を実現する。【解決手段】異方性導電フィルム１は、順次積層した、第１絶縁性樹脂層２、中間絶縁性樹脂層４、第２絶縁性樹脂層３を有する。第１絶縁性樹脂層２は光重合樹脂で形成され、中間絶縁性樹脂層４が重合開始剤を含まない樹脂で形成され、第２絶縁性樹脂層３が熱カチオン若しくは熱アニオン重合性樹脂、光カチオン若しくは光アニオン重合性樹脂、熱ラジカル重合性樹脂、又は光ラジカル重合性樹脂で形成され、第１絶縁性樹脂層２の第２絶縁性樹脂層３側表面に、異方性導電接続用の導電粒子１０が単層で配置され、該導電粒子１０が中間絶縁性樹脂層４と接している。【選択図】図１Ａ
2015147823.tif 000002
【特許請求の範囲】
【請求項１】
第１絶縁性樹脂層、中間絶縁性樹脂層及び第２絶縁性樹脂層が順次積層している異方性導電フィルムであって、
第１絶縁性樹脂層が、光重合樹脂で形成され、
第２絶縁性樹脂層が、熱カチオン若しくは熱アニオン重合性樹脂、光カチオン若しくは光アニオン重合性樹脂、熱ラジカル重合性樹脂、又は光ラジカル重合性樹脂で形成され、
中間絶縁性樹脂層が重合開始剤を含まない樹脂で形成され、
第１絶縁性樹脂層の第２絶縁性樹脂層側表面に、異方性導電接続用の導電粒子が単層で配置され、該導電粒子が中間絶縁性樹脂層と接している異方性導電フィルム。
【請求項２】
中間絶縁性樹脂層の厚さが導電粒子の粒子径の１．２倍以下である請求項１記載の異方性導電フィルム。
【請求項３】
導電粒子が中間絶縁性樹脂層を貫通している請求項１又は２記載の異方性導電フィルム。
【請求項４】
中間絶縁性樹脂層がフィラーを含有する請求項１〜３のいずれかに記載の異方性導電フィルム。
【請求項５】
中間絶縁性樹脂層が、フェノキシ樹脂、エポキシ樹脂、ポリオレフィン樹脂、ポリウレタン樹脂及びアクリル樹脂から選ばれる少なくとも一種を含有する請求項１〜４のいずれかに記載の異方性導電フィルム。
【請求項６】
第１絶縁性樹脂層において、導電性粒子が第２絶縁性樹脂層側に存在する領域の硬化率が、導電粒子が第２絶縁性樹脂層側に存在しない領域の硬化率に対して低い請求項１〜５のいずれかに記載の異方性導電フィルム。
【請求項７】
第１絶縁性樹脂層が、アクリレート化合物と光ラジカル重合開始剤とを含む光ラジカル重合性樹脂層を光ラジカル重合させたものである請求項１〜６のいずれかに記載の異方性導電フィルム。
【請求項８】
第１絶縁性樹脂層に、アクリレート化合物と光ラジカル重合開始剤が残存している請求項７記載の異方性導電フィルム。
【請求項９】
第１絶縁性樹脂層が、アクリレート化合物と熱ラジカル重合開始剤を含有する請求項１〜８のいずれかに記載の異方性導電フィルム。
【請求項１０】
第１絶縁性樹脂層が、エポキシ化合物と、熱カチオン若しくは熱アニオン重合開始剤又は光カチオン若しくは光アニオン重合開始剤を含有する請求項１〜９のいずれかに記載の異方性導電フィルム。
【請求項１１】
第２絶縁性樹脂層が、エポキシ化合物と、熱カチオン若しくは熱アニオン重合開始剤又は光カチオン若しくは光アニオン重合開始剤を含有する重合性樹脂、又はアクリレート化合物と、熱ラジカル若しくは光ラジカル重合開始剤を含有する重合性樹脂で形成されている請求項１〜１０のいずれかに記載の異方性導電フィルム。
【請求項１２】
請求項１記載の異方性導電フィルムの製造方法であって、以下の工程（Ａ）〜（Ｄ）：
工程（Ａ）
光ラジカル重合性樹脂層に、導電粒子を単層で配置する工程；
工程（Ｂ）
導電粒子を配置した光重合性樹脂層に対して紫外線を照射することにより光重合反応させ、表面に導電粒子が固定化された第１絶縁性樹脂層を形成する工程；
工程（Ｃ）
熱カチオン若しくは熱アニオン重合性樹脂、光カチオン若しくは光アニオン重合性樹脂、熱ラジカル重合性樹脂、又は光ラジカル重合性樹脂で形成された第２絶縁性樹脂層を形成する工程；
工程（Ｄ）
重合開始剤を含まない樹脂で形成された中間絶縁性樹脂層を、第１絶縁性樹脂層の導電粒子側表面に形成する工程；
を有し、
(i)工程（Ｄ）を工程（Ｂ）の後に行うことにより第１絶縁性樹脂層の導電粒子側表面に中間絶縁性樹脂層を形成し、次いで該中間絶縁性樹脂層と工程（Ｃ）で形成した第２絶縁性樹脂層を積層するか、又は
(ii)工程（Ｃ）で形成した第２絶縁性樹脂層上に、重合開始剤を含まない樹脂で形成された中間絶縁性樹脂層を形成し、次いで該中間絶縁性樹脂層を、工程（Ｂ）で形成した第１絶縁性樹脂層の導電粒子側表面に積層する製造方法。
【請求項１３】
中間絶縁性樹脂層の厚みが、導電粒子の粒子径の１．２倍以下である請求項１２記載の異方性導電フィルムの製造方法。
【請求項１４】
中間絶縁性樹脂層がフィラーを含有する請求項１２又は１３に記載の異方性導電フィルムの製造方法。
【請求項１５】
中間絶縁性樹脂層が、フェノキシ樹脂、エポキシ樹脂、ポリオレフィン樹脂、ポリウレタン樹脂及びアクリル樹脂から選ばれる少なくとも一種を含有する請求項１２〜１４のいずれかに記載の異方性導電フィルムの製造方法。
【請求項１６】
工程（Ｂ）において、光重合性樹脂層に対して紫外線を導電粒子側から照射する請求項１２〜１５のいずれかに記載の異方性導電フィルムの製造方法。
【請求項１７】
第１絶縁性樹脂層を形成する光重合性樹脂が、アクリレート化合物と光ラジカル重合開始剤を含む請求項１２〜１６のいずれかに記載の異方性導電フィルムの製造方法。
【請求項１８】
第１絶縁性樹脂層を形成する光重合性樹脂が、さらに熱ラジカル重合開始剤を含有する請求項１２〜１７のいずれかに記載の異方性導電フィルムの製造方法。
【請求項１９】
第１絶縁性樹脂層を形成する光重合性樹脂が、エポキシ化合物と、光カチオン又は光アニオン重合開始剤を含有する請求項１２〜１８のいずれかに記載の異方性導電フィルムの製造方法。
【請求項２０】
第１絶縁性樹脂層が、さらに熱カチオン又は熱アニオン重合開始剤を含有する請求項１２〜１９のいずれかに記載の異方性導電フィルムの製造方法。
【請求項２１】
第２絶縁性樹脂層が、エポキシ化合物と、熱カチオン若しくは熱アニオン重合開始剤又は光カチオン若しくは光アニオン重合開始剤を含有する重合性樹脂、又はアクリレート化合物と熱ラジカル若しくは光ラジカル重合開始剤を含有する重合性樹脂で形成されている請求項１２〜２０のいずれかに記載の異方性導電フィルムの製造方法。
【請求項２２】
請求項１〜１１のいずれかに記載の異方性導電フィルムで第１電子部品を第２電子部品に異方性導電接続した接続構造体。
【発明の詳細な説明】
【技術分野】
【０００１】
本発明は、異方性導電フィルム及びその製造方法に関する。
【背景技術】
【０００２】
ＩＣチップなどの電子部品の実装に異方性導電フィルムは広く使用されており、近年では、高実装密度への適用の観点から、接続信頼性や絶縁性の向上、導電粒子捕捉率の向上、製造コストの低減等を目的に、単層に配置された異方性導電接続用の導電粒子と２層構造の絶縁性樹脂層で形成された異方性導電フィルムが提案されている（特許文献１）。
【０００３】
この異方性導電フィルムは、粘着層に単層且つ密に導電粒子を配置し、その粘着層を２軸延伸処理することにより導電粒子が配列したシートを形成し、そのシート上の導電粒子を熱硬化性樹脂と潜在性硬化剤とを含有する絶縁性樹脂層に転写し、更に転写した導電粒子上に、熱硬化性樹脂を含有するが潜在性硬化剤を含有しない別の絶縁性樹脂層をラミネートすることにより製造される（特許文献１）。
【先行技術文献】
【特許文献】
【０００４】
【特許文献１】特許第４７８９７３８号明細書
【発明の概要】
【発明が解決しようとする課題】
【０００５】
しかしながら、特許文献１の異方性導電フィルムは、潜在性硬化剤を含有していない絶縁性樹脂層を使用しているために、異方性導電接続時の加熱により、潜在性硬化剤を含有していない絶縁性樹脂層に比較的大きな樹脂流れが生じ易く、その流れに沿って導電粒子も流れ易くなるため、２軸延伸により導電粒子を単層で均等な間隔に配列させたにもかかわらず、導電粒子捕捉率の低下、ショートの発生（絶縁性の低下）等の問題が生じる。
【０００６】
本発明の目的は、以上の従来の技術の問題点を解決することであり、単層に配置した導電粒子を有する多層構造の異方性導電フィルムにおいて、良好な導電粒子捕捉率、良好な接続信頼性及び良好な絶縁性を実現することである。
【課題を解決するための手段】
【０００７】
本発明者は、光重合性樹脂層の片面に導電粒子を単層で配置し、紫外線を照射することにより光重合樹脂に導電粒子を固定化し、更に固定化した導電粒子の周囲に、導電粒子に加わる応力の緩和層として中間絶縁性樹脂層を設け、その上に、熱又は光により重合する重合性樹脂層が積層している異方性導電フィルムにより、上述の本発明の目的を達成できることを見出し、本発明を完成させるに至った。
【０００８】
即ち、本発明は、第１絶縁性樹脂層、中間絶縁性樹脂層及び第２絶縁性樹脂層が順次積層している異方性導電フィルムであって、
第１絶縁性樹脂層が、光重合樹脂で形成され、
第２絶縁性樹脂層が、熱カチオン若しくは熱アニオン重合性樹脂、光カチオン若しくは光アニオン重合性樹脂、熱ラジカル重合性樹脂、又は光ラジカル重合性樹脂で形成され、
中間絶縁性樹脂層が重合開始剤を含まない樹脂で形成され、
第１絶縁性樹脂層の第２絶縁性樹脂層側表面に、異方性導電接続用の導電粒子が単層で配置され、該導電粒子が中間絶縁性樹脂層と接している異方性導電フィルムを提供する。
【０００９】
なお、第２絶縁性樹脂層は、加熱により重合反応を開始する熱重合開始剤を使用した熱重合性樹脂層であることが好ましいが、光により重合反応を開始する光重合開始剤を使用した光重合性樹脂層であってもよい。熱重合開始剤と光重合開始剤とを併用した熱・光重合性樹脂層であってもよい。
【００１０】
また、本発明は、上述の異方性導電フィルムの製造方法であって、以下の工程（Ａ）〜（Ｄ）：
工程（Ａ）
光重合性樹脂層に、導電粒子を単層で配置する工程；
工程（Ｂ）
導電粒子を配置した光重合性樹脂層に対して紫外線を照射することにより光重合反応させ、表面に導電粒子が固定化された第１絶縁性樹脂層を形成する工程；
工程（Ｃ）
熱カチオン若しくは熱アニオン重合性樹脂、光カチオン若しくは光アニオン重合性樹脂、熱ラジカル重合性樹脂、又は光ラジカル重合性樹脂で形成された第２絶縁性樹脂層を形成する工程；
工程（Ｄ）
重合開始剤を含まない樹脂で形成された中間絶縁性樹脂層を、第１絶縁性樹脂層の導電粒子側表面に形成する工程；
を有し、
(i)工程（Ｄ）を工程（Ｂ）の後に行うことにより第１絶縁性樹脂層の導電粒子側表面に中間絶縁性樹脂層を形成し、次いで該中間絶縁性樹脂層と工程（Ｃ）で形成した第２絶縁性樹脂層を積層するか、又は
(ii)工程（Ｃ）で形成した第２絶縁性樹脂層上に、重合開始剤を含まない樹脂で形成された中間絶縁性樹脂層を形成し、次いで該中間絶縁性樹脂層を、工程（Ｂ）で形成した第１絶縁性樹脂層の導電粒子側表面に積層する製造方法を提供する。
【００１１】
加えて、本発明は、上述の異方性導電フィルムで第１電子部品を第２電子部品に異方性導電接続した接続構造体を提供する。
【発明の効果】
【００１２】
本発明の異方性導電フィルムは、光重合性樹脂層を光重合させた第１絶縁性樹脂層と、重合開始剤を含まない樹脂で形成された中間絶縁性樹脂層、熱又は光で重合する第２絶縁性樹脂層が順次積層を有しており、更に、第１絶縁性樹脂層の第２絶縁性樹脂層側表面には、異方性導電接続用の導電粒子が単層で配置されている。このため、導電粒子を、光重合した第１絶縁性樹脂層よってしっかりと固定化できる。しかも、導電粒子の周囲には中間絶縁性樹脂層が設けられており、この中間絶縁性樹脂層が、異方性導電フィルムの巻き取り時、巻出時、搬送時、異方性導電接続工程でのフィルムの引き出し時等に導電粒子に加わる応力を緩和する。したがって、本発明の異方性導電フィルムは、良好な導電粒子捕捉率、導通信頼性、及び低いショート発生率を実現することができる。
【００１３】
特に、第１絶縁性樹脂層を形成するにあたり、光重合性樹脂に紫外線を導電粒子側から照射すると、導電粒子の下方（裏側）の光重合性樹脂は、導電粒子の影になるために紫外線が十分に照射されなくなる。そのため、導電粒子の影になった光重合樹脂は、影にならなかった光重合樹脂に対して相対的に硬化率が低くなり、異方性導電接続時に導電粒子が良好に押し込まれ、より一層、良好な導通信頼性、絶縁性を実現することができる。
【００１４】
一方、第１絶縁性樹脂層を形成するにあたり、光重合性樹脂に導電粒子の反対側、ないしは両面側から紫外線を照射すると導電粒子の固定化が促進され、異方性導電フィルムの製造ラインで安定な品質を確保することができる。また、異方性導電フィルムの製造後のリールへの巻き取りや、異方導電接続時におけるフィルムのリールからの引き出し工程で異方性導電フィルムに不要な外部応力がかかっても、異方性導電接続前の導電粒子の配列に外部応力の影響が及びにくくなる。
【００１５】
なお、本発明の異方性導電フィルムにおいて、第２絶縁性樹脂層が熱で反応する重合性樹脂で形成されている場合、それを用いた電子部品の異方性導電接続は、通常の異方性導電フィルムを用いる接続方法と同様に行うことができる。
一方、本発明の異方性導電フィルムにおいて、第２絶縁性樹脂層が光で反応する重合性樹脂で形成されている場合、それを用いた第１電子部品と第２電子部品の異方性導電接続は、接続ツールによる押し込みを、光反応が終了するまでに行えばよい。この場合においても、接続ツール等は樹脂流動や粒子の押し込みを促進するため加熱してもよい。また、第２絶縁性樹脂層において、熱で反応する重合性樹脂と光で反応する重合性樹脂が併用されている場合も、上記と同様に光反応が終了するまでに接続ツールによる押し込みを行い、かつ加熱を行えばよい。
【００１６】
また、第１電子部品と第２電子部品を、光反応を利用して異方性導電接続する場合は、透光性を有する電子部品側から光照射すればよい
【図面の簡単な説明】
【００１７】
【図１Ａ】図１Ａは、本発明の異方性導電フィルムの断面図である。
【図１Ｂ】図１Ｂは、本発明の異方性導電フィルムの変形態様の断面図である。
【図１Ｃ】図１Ｃは、本発明の異方性導電フィルムの変形態様の断面図である。
【図２】図２は、本発明の異方性導電フィルムの製造方法における工程（Ａ）の説明図である。
【図３Ａ】図３Ａは、本発明の異方性導電フィルムの製造方法における工程（Ｂ）の説明図である。
【図３Ｂ】図３Ｂは、本発明の異方性導電フィルムの製造方法における工程（Ｂ）の説明図である。
【図４】図４は、本発明の異方性導電フィルムの製造方法における工程（Ｃ）の説明図である。
【図５】図５は、本発明の異方性導電フィルムの製造方法において工程（Ｄ）を方法(i)で行った場合の説明図である。
【図６】図６は、方法(i)で行った工程（Ｄ）の後工程の説明図である。
【図７】図７は、方法(i)で行った工程（Ｄ）の後工程で得られた異方性導電フィルムの断面図である。
【図８】図８は、本発明の異方性導電フィルムの製造において工程（Ｄ）を方法(ii)で行った場合の説明図である。
【図９】図９は、方法(ii)で行った工程（Ｄ）の後工程の説明図である。
【図１０】図１０は、方法(ii)で行った工程（Ｄ）の後工程で得られた異方性導電フィルムの断面図である。
【発明を実施するための形態】
【００１８】
以下、本発明の異方性導電フィルムの一例を図面を参照しつつ詳細に説明する。なお、各図中、同一符号は、同一又は同等の構成要素を表わしている。
＜＜異方性導電フィルム＞＞
【００１９】
図１Ａは、本発明の一実施例の異方性導電フィルム１の断面図である。この異方性導電フィルム１では、第１絶縁性樹脂層２、中間絶縁性樹脂層４及び第２絶縁性樹脂層３が順次積層され、異方性導電接続用の導電粒子１０が、第１絶縁性樹脂層２の第２絶縁性樹脂層３側の表面２ａに単層で、中間絶縁性樹脂層４の少なくとも第１絶縁性樹脂層２側の面を貫くように配置され、該中間絶縁性樹脂層４と接している。
【００２０】
＜第１絶縁性樹脂層２＞
本発明の異方性導電フィルム１を構成する第１絶縁性樹脂層２は、光重合樹脂で形成されている。より具体的には、例えば、アクリレート化合物と光ラジカル重合開始剤とを含む光ラジカル重合性樹脂層を光ラジカル重合させたもので形成されている。第１絶縁性樹脂層２が光重合していることにより、導電粒子１０を適度に固定化できる。即ち、異方性導電接続時に異方性導電フィルム１が加熱されても第１絶縁性樹脂層２は流れ難いので、樹脂流れにより導電粒子１０が不用に流されてショートが発生することを大きく抑制することができる。
【００２１】
特に、本実施例の異方性導電フィルム１では、第１絶縁性樹脂層２において、導電性粒子１０が第２絶縁性樹脂層３側に存在する領域２Ｘ（即ち、導電粒子１０と第１絶縁性樹脂層２の外側表面２ｂとの間に位置する領域）の硬化率が、導電粒子１０が第２絶縁性樹脂層３側に存在しない領域２Ｙの硬化率に比して低いことが異方性導電接続の上では好ましい。第１絶縁性樹脂層２の領域２Ｘには、光硬化が進行していないアクリレート化合物と光ラジカル重合開始剤が残存していてもよい。異方性導電フィルム１がこのような領域２Ｘを有することにより、異方性導電接続時に領域２Ｘの絶縁性樹脂が排除されやすくなるので、導電粒子１０が第１絶縁性樹脂層２の平面方向には移動しにくいが、厚み方向には良好に押し込まれるようになる。従って、導電粒子捕捉率を向上させ、さらに接続信頼性も向上させ、ショートの発生率を低下させることができる。
ここで、硬化率はビニル基の減少比率と定義される数値であり、第１絶縁性樹脂層の領域２Ｘの硬化率は好ましくは４０〜８０％であり、領域２Ｙの硬化率は好ましくは７０〜１００％である。
【００２２】
一方、第１接続層部分２Ｘと２Ｙに硬化率の差が実質的にないことは、異方性導電フィルムの製品品質を安定させる上では好ましい。即ち、異方性導電フィルムの製造工程において、導電粒子の固定化が促進されると、安定な品質を確保することができる。また、異方性導電フィルムは、一般的に長尺に製造され、リールに巻き取られ、異方性導電接続に使用するときにはリールから引き出されるので、リールへの巻き始めから巻き終わりまで、導電粒子にかかる圧力を均質化させることにより、導電粒子の配列の乱れを防止することができる。
【００２３】
（アクリレート化合物）
アクリレート単位となるアクリレート化合物としては、従来公知の光重合性アクリレートを使用することができる。例えば、単官能（メタ）アクリレート（ここで、（メタ）アクリレートにはアクリレートとメタクリレートとが包含される）、二官能以上の多官能（メタ）アクリレートを使用することができる。本発明においては、異方性導電接続時に絶縁性樹脂層を熱硬化できるように、アクリル系モノマーの少なくとも一部に多官能（メタ）アクリレートを使用することが好ましい。
【００２４】
第１絶縁性樹脂層２におけるアクリレート化合物の含有量は、少なすぎると異方性導電接続時に第１絶縁性樹脂層２と第２絶縁性樹脂層３との粘度差を付けにくくなる傾向があり、多すぎると硬化収縮が大きく作業性が低下する傾向があるので、好ましくは２〜７０質量％、より好ましくは１０〜５０質量％である。
【００２５】
（重合開始剤）
第１絶縁性樹脂層の形成に使用する光重合開始剤としては、公知の光重合開始剤の中から適宜選択して使用することができる。例えば、アセトフェノン系光重合開始剤、ベンジルケタール系光重合開始剤、リン系光重合開始剤等の光ラジカル重合開始剤が挙げられる。
また、光重合開始剤に加えて、熱ラジカル重合開始剤を使用してもよい。熱ラジカル重合開始剤としては、例えば、有機過酸化物やアゾ系化合物等をあげる事ができる。特に、気泡の原因となる窒素を発生しない有機過酸化物を好ましく使用することができる。
【００２６】
光重合開始剤の使用量は、アクリレート化合物１００質量部に対し、少なすぎると光重合が十分に進行せず、多すぎると剛性低下の原因となるので、好ましくは０．１〜２５質量部、より好ましくは０．５〜１５質量部である。
【００２７】
（その他の樹脂と重合開始剤）
第１絶縁性樹脂層２には、必要に応じて、エポキシ化合物と、熱カチオン若しくは熱アニオン重合開始剤又は光カチオン若しくは光アニオン重合開始剤を含有させてもよい。これにより、層間剥離強度を向上させることができる。エポキシ化合物と共に使用する重合開始剤については、第２絶縁性樹脂層３で説明する。第１絶縁性樹脂層２には、必要に応じて、更にフェノキシ樹脂、不飽和ポリエステル樹脂、飽和ポリエステル樹脂、ウレタン樹脂、ブタジエン樹脂、ポリイミド樹脂、ポリアミド樹脂、ポリオレフィン樹脂などの膜形成樹脂を併用することができる。
【００２８】
第１絶縁性樹脂層２の層厚は、薄すぎると導電粒子捕捉率が低下する傾向があり、厚すぎると導通抵抗が高くなる傾向があるので、好ましくは１．０〜６．０μｍ、より好ましくは２．０〜５．０μｍである。
【００２９】
第１絶縁性樹脂層２の形成は、光重合性樹脂と光重合開始剤とを含有する光重合性樹脂層に、フィルム転写法、金型転写法、インクジェット法、静電付着法等の手法により導電粒子を単層に付着させ、紫外線を照射することにより行うことができる。この場合、紫外線照射は、導電粒子側から照射することが好ましいが、導電粒子と反対側から照射してもよい。特に、紫外線を導電粒子側からのみ照射することが、第１絶縁性樹脂層の領域２Ｘの硬化率を、領域２Ｙの硬化率に対して相対的に低く抑制することができる点から好ましい。
【００３０】
光重合後の第１絶縁性樹脂層２の最低溶融粘度は、第２絶縁性樹脂層３の最低溶融粘度よりも高いことが好ましく、具体的にはレオメータで測定した[第１絶縁性樹脂層２の最低溶融粘度（ｍＰａ・ｓ）]／[第２絶縁性樹脂層３の最低溶融粘度（ｍＰａ・ｓ）]の数値が、好ましくは１〜１０００、より好ましくは４〜４００である。なお、それぞれの好ましい最低溶融粘度は、第１絶縁性樹脂層２については１００〜１０００００ｍＰａ・ｓ、より好ましくは５００〜５００００ｍＰａ・ｓである。第２絶縁性樹脂層３については好ましくは０．１〜１００００ｍＰａ・ｓ、より好ましくは０．５〜１０００ｍＰａ・ｓである。
【００３１】
＜導電粒子＞
導電粒子１０としては、従来公知の異方性導電フィルムに用いられているものの中から適宜選択して使用することができる。例えばニッケル、コバルト、銀、銅、金、パラジウムなどの金属粒子、金属被覆樹脂粒子などが挙げられる。２種以上を併用することもできる。
【００３２】
導電粒子の平均粒径としては、小さすぎると配線の高さのばらつきを吸収できず抵抗が高くなる傾向があり、大きすぎてもショートの原因となる傾向があるので、好ましくは１〜１０μｍ、より好ましくは２〜６μｍである。
【００３３】
このような導電粒子の第１絶縁性樹脂層２中の粒子量は、少なすぎると粒子捕捉数が低下して異方性導電接続が難しくなり、多すぎるとショートすることが懸念されるので、好ましくは１平方ｍｍ当たり５０〜５００００個、より好ましくは２００〜３００００個である。
【００３４】
第１の絶縁性樹脂層２の厚み方向における導電粒子１０の位置は、図１Ａに示すように、第１の絶縁性樹脂層２内に埋没せずに中間絶縁性樹脂層４を貫通し、第２絶縁性樹脂層３に食い込んでいることが好ましい。即ち、この場合は導電粒子１０が、第１の絶縁性樹脂層２と第２絶縁性樹脂層３にまたがるようになる。導電粒子１０が中間絶縁性樹脂層４を貫通していることにより、異方性導電接続時の導電粒子１０の変形を均一にし、不要な粒子ズレを防止することができる。
【００３５】
また、図１Ａに示すように、導電粒子１０が中間絶縁性樹脂層４を貫通して第２絶縁性樹脂層３に食い込んでいる場合、中間絶縁性樹脂層４及び第２絶縁性樹脂層への食い込みの程度（即ち、第１絶縁性樹脂層２から突出している程度）は、導電粒子捕捉率と導通抵抗のバランスから、好ましくは導電粒子１０の平均粒子径の１０〜９０％、より好ましくは２０〜８０％である。
【００３６】
一方、導電粒子１０の、第１絶縁性樹脂層２から突出している部分は、中間絶縁性樹脂層４で覆われていてもよく、例えば、図１Ｂに示すように、導電粒子１０が中間絶縁性樹脂層４を貫通せずに、第１絶縁性樹脂層２と中間絶縁性樹脂層４にまたがっていてもよい。このように中間絶縁性樹脂層４が導電粒子１０の上部を覆っていても、異方性導電接続の押し込みにおいて、導電粒子１０の変形は阻害されにくい。この場合、導電粒子１０の第１絶縁性樹脂層２側に突出している部分は、該導電粒子の粒子径の２０％以下、より好ましくは１０％以下が好ましい。
【００３７】
また、導電粒子１０の、第１絶縁性樹脂層２から突出している部分が、中間絶縁性樹脂層４で覆われている態様としては、図1Ｃに示すように、第１絶縁性樹脂層２から突出している導電粒子１０が、導電粒子径よりも薄い厚みの中間絶縁性樹脂層４により、導電粒子１０の隆起に沿って覆われていてもよい。図１Ｃの態様では、導電粒子１０の形状に追随して中間絶縁性樹脂層４が設けられているため、異方性導電接続の押し込みにおける導電粒子１０の変形阻害をより精緻に制御できる。
【００３８】
これに対し、導電粒子１０が第１絶縁性樹脂層２に埋没していると、電子部品を異方性導電接続する際に、導電粒子１０の変形が阻害されて押し込みが不均一になる懸念が生じるため好ましくない。
【００３９】
＜中間絶縁性樹脂層４＞
中間絶縁性樹脂層４は、異方性導電フィルム１の巻き取り時、巻出時、搬送時、異方性導電接続工程の引き出し時等に導電粒子に加わる応力を緩和する層として設けられている。中間絶縁性樹脂層４が導電粒子１０の周囲に設けられ、導電粒子１０に蓄積された応力が緩和されていると、異方性導電接続時に、樹脂流動や導電粒子１０の圧縮で生じる導電粒子の接続平面方向の位置ズレを抑制することができる。したがって、本発明の異方性導電フィルム１は、良好な導電粒子捕捉率、導通信頼性、低いショート発生率を実現することができる。
【００４０】
中間絶縁性樹脂層４の厚みは、導電粒子１０の粒子径の好ましくは１．２倍以下、より好ましくは１倍以下、更により好ましくは０．７倍以下である。この範囲にあると、異方性導電接続における導電粒子１０の押し込みにおいて、変形の不均一化や、バンプ端部において導電粒子の捕捉が困難になるなどの品質安定性上の問題が起こりにくい。また、長尺の異方性導電フィルムをリールなどに巻き取る場合に、導電粒子にかかる圧力を均質化させ、導電粒子の配列の乱れを予防することができる。なお、製造条件をより容易にするため、中間絶縁性樹脂層４は導電粒子１０と略同一の厚みであってもよい。
【００４１】
異方性導電接続時の導電粒子にかかる応力を吸収しやすくするため、中間絶縁性樹脂層４は重合開始剤を含有しない樹脂から形成する。中間絶縁性樹脂層４を形成する樹脂としては、他の層の樹脂成分と同程度の弾性率であることが好ましく、重合性樹脂であってもよい。例えば、フェノキシ樹脂、エポキシ樹脂、ポリオレフィン樹脂、ポリウレタン樹脂、アクリル樹脂等を使用することができる。
【００４２】
また、中間絶縁性樹脂層４には、異方性導電接続時の不用な導電粒子の流れを効果的に抑制するため、シリカ等のフィラーを含有させることが好ましい。中間絶縁性樹脂層４におけるフィラーの含有量は、０．５〜２０質量％とすることが好ましい。
【００４３】
＜第２絶縁性樹脂層３＞
第２絶縁性樹脂層３は、熱カチオン若しくは熱アニオン重合性樹脂、光カチオン若しくは光アニオン重合性樹脂、熱ラジカル重合性樹脂、又は光ラジカル重合性樹脂で形成される。より具体的には、エポキシ化合物と、熱カチオン若しくは熱アニオン重合開始剤又は光カチオン若しくは光アニオン重合開始剤とを含有する、熱又は光により重合する重合性樹脂層、又はアクリレート化合物と、熱ラジカル又は光ラジカル重合開始剤とを含有する熱又は光によりラジカル重合する重合性樹脂層からなるものである。
（エポキシ化合物）
第２絶縁性樹脂層３を形成するエポキシ化合物としては、分子内に２つ以上のエポキシ基を有する化合物もしくは樹脂が好ましく挙げられる。これらは液状であっても、固体状であってもよい。
【００４４】
（熱カチオン重合開始剤）
第２絶縁性樹脂層３を形成する熱カチオン重合開始剤としては、エポキシ化合物の熱カチオン重合開始剤として公知のものを採用することができ、例えば、熱により酸を発生するヨードニウム塩、スルホニウム塩、ホスホニウム塩、フェロセン類等を用いることができ、特に、温度に対して良好な潜在性を示す芳香族スルホニウム塩を好ましく使用することができる。
【００４５】
熱カチオン重合開始剤の配合量は、少なすぎても硬化不良となる傾向があり、多すぎても製品ライフが低下する傾向があるので、エポキシ化合物１００質量部に対し、好ましくは２〜６０質量部、より好ましくは５〜４０質量部である。
【００４６】
（熱アニオン重合開始剤）
第２絶縁性樹脂層３を形成する熱アニオン重合開始剤としては、エポキシ化合物の熱アニオン重合開始剤として公知のものを採用することができ、例えば、熱により塩基を発生する脂肪族アミン系化合物、芳香族アミン系化合物、二級又は三級アミン系化合物、イミダゾール系化合物、ポリメルカプタン系化合物、三フッ化ホウ素−アミン錯体、ジシアンジアミド、有機酸ヒドラジッド等を用いることができ、特に温度に対して良好な潜在性を示すカプセル化イミダゾール系化合物を好ましく使用することができる。
【００４７】
熱アニオン重合開始剤の配合量は、少なすぎても硬化不良となる傾向があり、多すぎても製品ライフが低下する傾向があるので、エポキシ化合物１００質量部に対し、好ましくは２〜６０質量部、より好ましくは５〜４０質量部である。
【００４８】
（光カチオン重合開始剤及び光アニオン重合開始剤）
エポキシ化合物用の光カチオン重合開始剤又は光アニオン重合開始剤としては、公知のものを適宜使用することができる。
【００４９】
（アクリレート化合物）
第２絶縁性樹脂層３を形成するアクリレート化合物は、第１絶縁性樹脂層２に関して説明したアクリレート化合物の中から適宜選択して使用することができる。
【００５０】
（熱ラジカル重合開始剤）
また、第２絶縁性樹脂層３にアクリレート化合物を含有させる場合に、アクリレート化合物と共に使用する熱ラジカル重合開始剤としては、第１絶縁性樹脂層２に関して説明した熱ラジカル重合開始剤の中から適宜選択して使用することができる。
【００５１】
熱ラジカル重合開始剤の使用量は、少なすぎると硬化不良となり、多すぎると製品ライフの低下となるので、アクリレート化合物１００質量部に対し、好ましくは２〜６０質量部、より好ましくは５〜４０質量部である。
【００５２】
（光ラジカル重合開始剤）
アクリレート化合物用の光ラジカル重合開始剤としては、公知の光ラジカル重合開始剤を使用することができる。
【００５３】
光ラジカル重合開始剤の使用量は、少なすぎると硬化不良となり、多すぎると製品ライフの低下となるので、アクリレート化合物１００質量部に対し、好ましくは２〜６０質量部、より好ましくは５〜４０質量部である。
【００５４】
（第２絶縁性樹脂層３の層厚）
第２絶縁性樹脂層３の層厚は、異方性導電接続時の導電粒子捕捉性の点から、好ましくは３〜２０μｍ、より好ましくは５〜１５μｍである。
【００５５】
＜＜異方性導電フィルムの製造方法＞＞
本発明の異方性導電フィルムは、次の工程（Ａ）〜（Ｄ）を行い、製造することができる。
【００５６】
（工程（Ａ））
図２に示すように、必要に応じて剥離フィルム３０上に形成した光重合性樹脂層２０に、導電粒子１０を単層で配置する。導電粒子１０を単層で光重合性樹脂層２０に配置する方法としては、特に制限はなく、特許第４７８９７３８号の実施例１の導電粒子を粘着剤で固定した樹脂フィルムの２軸延伸操作を利用する方法や、特開２０１０−３３７９３号公報の金型を使用する方法等を採用することができる。なお、導電粒子１０の配置としては、縦横に所定間隔で配列させることが好ましい。また、接続対象のサイズ、導通信頼性、絶縁性、導電粒子捕捉率等を考慮し、２次元的な最近接粒子間距離を１〜１００μｍ程度とすることが好ましい。
【００５７】
（工程（Ｂ））
次に、導電粒子１０が配列した光重合性樹脂層２０に対して紫外線（ＵＶ）を照射することにより光重合反応させ、表面に導電粒子１０が固定化された第１絶縁性樹脂層２を形成する。この場合、好ましくは図３Ａに示すように、導電粒子１０側から紫外線（ＵＶ）を照射する。これにより、図３Ｂに示すように、第１絶縁性樹脂層２において、導電性粒子１０が第２絶縁性樹脂層３側に存在する領域２Ｘ（第１絶縁性樹脂層２の剥離フィルム３０側表面２ｂと導電粒子１０との間に位置する領域）の第１絶縁性樹脂層の硬化率を、導電粒子１０が第２絶縁性樹脂層３側に存在しない領域２Ｙの硬化率よりも低くすることができる。したがって異方導電接続時の導電粒子１０の押し込みが容易になり、且つ導電粒子１０の接続平面方向の流動を抑制することもできる。
【００５８】
（工程（Ｃ））
一方、図４に示すように剥離フィルム３１上に、熱カチオン若しくは熱アニオン重合性樹脂、光カチオン若しくは光アニオン重合性樹脂、熱ラジカル重合性樹脂、又は光ラジカル重合性樹脂で形成された第２絶縁性樹脂層３を常法により形成する。
【００５９】
（工程（Ｄ））
工程（Ｂ）で導電粒子１０を固定した第１絶縁性樹脂層２の、導電粒子１０側表面に中間絶縁性樹脂層４を形成する。
この工程（Ｄ）は次の(i)又は(ii)の方法で行うことができる。
【００６０】
方法(i)
図５に示すように、工程（Ｂ）で導電粒子１０を固定した第１絶縁性樹脂層２の、導電粒子１０側表面に中間絶縁性樹脂層４を形成する。より具体的には、重合開始剤を含まず、フェノキシ樹脂、エポキシ樹脂、ポリオレフィン樹脂、ポリウレタン樹枝、アクリル樹脂から選ばれる少なくとも一種の樹脂を含有し、好ましくはシリカ等のフィラーを含有する中間絶縁性樹脂層形成用塗液を第１絶縁性樹脂層２の導電粒子１０側表面に塗布又は噴霧し、中間絶縁性樹脂層４を形成する。
その後、図６に示すように、中間絶縁性樹脂層４と工程（Ｃ）で形成した第２絶縁性樹脂層３を対向させ、図７に示すように熱圧着する。この場合、熱圧着により過大な熱重合が生じないようにする。そして剥離フィルム３０、３１を取り除くことにより図１Ａの異方性導電フィルム１を得ることができる。
【００６１】
方法(ii)
工程（Ｃ）で形成した第２絶縁性樹脂層３の表面に、(i)と同様の中間絶縁性樹脂層形成用塗液を塗布又は噴霧することにより、図８に示すように、第２絶縁性樹脂層３上に中間絶縁性樹脂層４を形成する。次いで、図９に示すように、中間絶縁性樹脂層４と、工程（Ｂ）で形成した第１絶縁性樹脂層２上の導電粒子１０とを対向させ、図１０に示すように熱圧着する。なお、図１０では、導電粒子１０が中間絶縁性樹脂層４を貫通していない態様を示した。剥離フィルム３０、３１を取り除くことにより図１Ｃに示した異方性導電フィルム１を得ることができる。
【００６２】
＜＜接続構造体＞＞
本発明の異方性導電フィルム１は、ＩＣチップ、ＩＣモジュールなどの第１電子部品と、フレキシブル基板、ガラス基板などの第２電子部品とを異方性導電接続する際に好ましく適用することができる。このようにして得られる接続構造体も本発明の一部である。なお、異方性導電フィルムの第１絶縁性樹脂層２側をフレキシブル基板等の第２電子部品側に配し、第２絶縁性樹脂層３側をＩＣチップなどの第１電子部品側に配することが、接続信頼性を高める点から好ましい。
【実施例】
【００６３】
以下、本発明を実施例により具体的に説明する。
【００６４】
実施例１〜１０、比較例１
特許第４７８９７３８号の実施例１の操作に準じて導電粒子が単層に配列しており、表１に示す配合（質量部）に従って形成した第１絶縁性樹脂層と第２絶縁性樹脂層を有する比較例１の異方性導電フィルム、さらに中間絶縁性樹脂層を有し、導電粒子が図１Ａに示すように中間絶縁性樹脂層を突き抜けている実施例１〜１０の異方性導電フィルムを作製した。
【００６５】
具体的には、まず、アクリレート化合物及び光ラジカル重合開始剤等を酢酸エチル又はトルエンにて固形分が５０質量％となるように混合液を調製した。この混合液を、厚さ５０μｍのポリエチレンテレフタレートフィルムに、乾燥厚が３μｍとなるように塗布し、８０℃のオーブン中で５分間乾燥することにより、第１絶縁性樹脂層の前駆層である光ラジカル重合性樹脂層を形成した。
【００６６】
次に、得られた光ラジカル重合性樹脂層の表面に、平均粒子径４μｍの導電粒子（Ｎｉ／Ａｕメッキ樹脂粒子、ＡＵＬ７０４、積水化学工業（株））を、導電粒子間の最近接距離を４μｍとなるように単層に格子状に配列させた。更に、この導電粒子側から光ラジカル重合性樹脂層に対し、波長３６５ｎｍ、積算光量４０００ｍＪ／ｃｍ２の紫外線を照射することにより、表面に導電粒子が固定された第１絶縁性樹脂層を形成した。
一方、表１に示した配合で中間絶縁性樹脂層用塗料を調製し、これを導電粒子が固定されている第１絶縁性樹脂層に塗布することにより、中間絶縁性樹脂層を形成した（実施例１〜１０）。なお、比較例１では、中間絶縁性樹脂層の形成を省略した。
【００６７】
また、第２絶縁性樹脂層を形成するために、熱硬化性樹脂及び重合開始剤等を酢酸エチル又はトルエンにて固形分が５０質量％となるように混合液を調製した。この混合液を、厚さ５０μｍのポリエチレンテレフタレートフィルムに、乾燥厚が１２μｍとなるように塗布し、８０℃のオーブン中で５分間乾燥することにより、第２絶縁性樹脂層を形成した。
【００６８】
このようにして得られた、導電粒子が固定されている第１絶縁性樹脂層と、第２絶縁性樹脂層とを、導電粒子が内側となるようにラミネートすることにより実施例１〜１０及び比較例１の異方性導電フィルムを得た。
【００６９】
実施例１１
光ラジカル重合型樹脂層への紫外線照射を、導電粒子側と、導電粒子と反対側から、積算光量２０００ｍＪ／ｃｍ２ずつ行う以外は実施例２と同様にして異方性導電フィルムを得た。
【００７０】
実施例１２
中間絶縁性樹脂層の厚みを５μｍとする以外は実施例２と同様にして異方性導電フィルムを得た。この異方性導電フィルムでは、導電粒子が中間絶縁性樹脂層を突き抜けていない。
【００７１】
実施例１３
中間絶縁性樹脂層の厚みを５μｍとする以外は実施例１１と同様にして異方性導電フィルムを得た。この異方性導電フィルムでは、導電粒子が中間絶縁性樹脂層を突き抜けていない。
【００７２】
評価
各実施例及び比較例の異方性導電フィルムを用いて、０．５×１．８×２０．０ｍｍの大きさのＩＣチップ（バンプサイズ３０×８５μｍ、バンプ高さ１５μｍ、バンプピッチ５０μｍ）を、０．５×５０×３０ｍｍの大きさのコーニング社製のガラス配線基板（１７３７Ｆ）に１８０℃、８０ＭＰａ、５秒という条件で実装して接続構造体サンプルを得た。
【００７３】
得られた接続構造体サンプルについて、以下に説明するように、「実装粒子捕捉効率」、「初期導通性」、「導通信頼性」、「反り」及び「ショート発生率」を試験評価した。結果を表１に示す。
【００７４】
「実装粒子捕捉効率」
“加熱・加圧前の接続構造体サンプルのバンプ上に存在する導電粒子の数”に対する、“加熱・加圧後の接続構造体サンプルのバンプ上で実際に捕捉されている導電粒子の数”の割合（％）を以下の式により求め、実装粒子捕捉効率とした。
なお、加熱加圧前の接続構造体サンプルのバンプ上に存在する導電粒子の数は、異方性導電接続の加熱・加圧前における異方性導電フィルムの導電粒子の個数密度とバンプ面積から算出し、加熱加圧後の接続構造体サンプルのバンプ上に存在する導電粒子の数は光学顕微鏡の観察により求めた。
実用上、５０％以上であることが好ましい。
【００７５】
2015147823.tif 000003
【００７６】
「初期導通性」
接続構造体サンプルの導通抵抗を測定した。
【００７７】
「導通信頼性」
接続構造体サンプルを、８５℃、８５％ＲＨの高温高湿環境下に５００時間放置した後の導通抵抗を、初期導通性と同様に測定した。この導通抵抗は、接続した電子部品の実用的な導通安定性の点から、５Ω以上であると好ましくない。
【００７８】
「反り」
ＩＣチップが実装されていない側のガラス配線基板の表面の、反対面のＩＣチップの幅に相当する巾２０ｍｍにおける反りを三次元側長機（（株）キーエンス）を用いて測定した。
反りは、実用上１５μｍ未満であることが好ましい。
【００７９】
「ショート発生率」
ショート発生率の評価用ＩＣとして、７．５μｍスペースの櫛歯ＴＥＧパターンのＩＣ（外径１．５×１３ｍｍ、厚み０．５ｍｍ、Ｂｕｍｐ仕様：金メッキ、高さ１５μｍ、サイズ２５×１４０μｍ、Ｂｕｍｐ間Ｇａｐ７．５μｍ）を用意し、各実施例及び比較例の異方性導電フィルムを、ショート発生率の評価用ＩＣと、それに対応したパターンのガラス基板との間に挟み、初期導通性と同様の条件で加熱加圧して接続体を得た。そして、その接続体のショート発生率を、「ショート発生数／７．５μｍスペース総数」により算出した。ショート発生率は、実用上、１００ｐｐｍ以下であることが望ましい。
【００８０】
【表１】
2015147823.tif 000004
【００８１】
表１から分かるように、実施例１〜１０の異方性導電フィルムは、実装捕捉効率、初期導通性、導通信頼性、反り、ショート発生率の全ての評価項目について実用上好ましい結果を示した。
実施例１１、１３の接続構造体は、実施例２に対して実装粒子補足効率がやや劣っていたが、実用上問題はなく、初期導通性、導通信頼性、反り、ショート発生率については実施例２と同様に好ましい結果を示した。
また、実施例１２の接続構造体では、顕微鏡観察によりバンプに接続している導電粒子の形状が、実施例２に比べるとやや不均一であったが、実装捕捉効率、初期導通性、導通信頼性、反り、ショート発生率の全ての評価項目について実用上好ましい結果を示した。
【００８２】
それに対し、比較例１の異方性導電フィルムは、中間絶縁性樹脂層が無いために、実装粒子捕捉効率が低く、反りも大きかった。
【産業上の利用可能性】
【００８３】
本発明の異方性導電フィルムは、光ラジカル重合性樹脂層を光ラジカル重合させた第１絶縁性樹脂層と、熱カチオン若しくは熱アニオン重合性樹脂、光カチオン若しくは光アニオン重合性樹脂、熱ラジカル重合性樹脂、又は光ラジカル重合性樹脂で形成された第２絶縁性樹脂層が積層され、第１絶縁性樹脂層の第２絶縁性樹脂層側表面に導電粒子が単層で配置されているので、良好な導電粒子捕捉率による優れた初期導通性、導通信頼性、低いショート発生率を示す。さらに、第１絶縁性樹脂層と第２絶縁性樹脂層の間には、中間絶縁性樹脂層が導電粒子を囲むように積層されているため、導電粒子にかかる応力が緩和され、異方性導電接続時の導電粒子捕捉率が一層向上する。よって、本発明の異方性導電フィルムは、ＩＣチップなどの電子部品の配線基板への異方性導電接続に有用である。電子部品の配線は狭小化が進んでおり、本発明は、狭小化した電子部品を異方性導電接続する場合に特に有用となる。
【符号の説明】
【００８４】
１  異方性導電フィルム
２  第１絶縁性樹脂層
２ａ  第１絶縁性樹脂層の表面
２ｂ  第１絶縁性樹脂層の表面
２Ｘ  第１絶縁性樹脂層において、第２絶縁性樹脂層側に導電粒子が存在する領域
２Ｙ  第１絶縁性樹脂層において、第２絶縁性樹脂層側に導電粒子が存在しない領域
３  第２絶縁性樹脂層
４  中間絶縁性樹脂層
１０  導電粒子
２０  光重合性樹脂層
３０  剥離フィルム
３１  剥離フィルム
【図１Ａ】
2015147823.tif 000005
【図１Ｂ】
2015147823.tif 000006
【図１Ｃ】
2015147823.tif 000007
【図２】
2015147823.tif 000008
【図３Ａ】
2015147823.tif 000009
【図３Ｂ】
2015147823.tif 000010
【図４】
2015147823.tif 000011
【図５】
2015147823.tif 000012
【図６】
2015147823.tif 000013
【図７】
2015147823.tif 000014
【図８】
2015147823.tif 000015
【図９】
2015147823.tif 000016
【図１０】
2015147823.tif 000017